(57)【特許請求の範囲】
【請求項１】
透明基材上に、位相差層を備えた光学フィルムであって、
前記位相差層は、
Ａプレートとして機能する位相差層の作製に使用する液晶材料と、正Ｃプレートとして機能する位相差層の作製に使用する液晶材料とによる重合性棒状液晶材料からなる１層の位相差層であり、
正面位相差Ｒｅと厚み位相差Ｒｔｈとを用いてＮＺ＝Ｒｔｈ／Ｒｅ＋０．５で表されるＮＺ係数の波長４５０ｎｍ及び５５０ｎｍにおける値をＮＺ（４５０）及びＮＺ（５５０）としたとき、ＮＺ（４５０）＜ＮＺ（５５０）であり、
ホメオトロピック配向層とホモジニアス配向層とを備え、
前記位相差層の進相軸を基準軸に設定して、前記基準軸回りに前記位相差層への入射角を変化させた位相差値Ｒｅの計測結果において、位相差値Ｒｅが極値となる入射角が１０度以下であり、
前記位相差層の遅相軸を基準軸に設定して、前記基準軸回りに前記位相差層への入射角を変化させた位相差値Ｒｅの計測結果において、位相差値Ｒｅが極値となる入射角が１０度以下である
光学フィルム。
【請求項２】
前記透明基材上に配向層が設けられ、
前記位相差層は、
前記配向層の配向規制力により前記重合性棒状液晶材料が配向して前記ホモジニアス配向層が形成され、
前記配向層とは逆側に前記ホメオトロピック配向層が形成された
請求項１に記載の光学フィルム。
【請求項３】
前記透明基材が、
延伸フィルムであり、
前記位相差層は、
前記透明基材の配向規制力により前記重合性棒状液晶材料が配向して前記ホモジニアス配向層が形成され、
前記透明基材とは逆側に前記ホメオトロピック配向層が形成された
請求項１に記載の光学フィルム。
【請求項４】
前記透明基材上に配向層が設けられ、
前記位相差層は、
前記配向層の配向規制力により前記重合性棒状液晶材料が配向して前記ホメオトロピック配向層が形成され、
前記配向層とは逆側に前記ホモジニアス配向層が形成された
請求項１に記載の光学フィルム。
【請求項５】
前記位相差層の正面位相差Ｒｅが、５０ｎｍ以上２００ｎｍ以下であり、波長５５０ｎｍにおけるＮＺ係数の値ＮＺ（５５０）が１．０未満である
請求項１、請求項２、請求項３、請求項４の何れかに記載の光学フィルム。
【請求項６】
前記位相差層の波長４５０ｎｍ及び５５０ｎｍにおける正面位相差Ｒｅ（４５０）及びＲｅ（５５０）が、Ｒｅ（４５０）＜Ｒｅ（５５０）である
請求項１、請求項２、請求項３、請求項４の何れかに記載の光学フィルム。
【請求項７】
前記位相差層は、
ネガティブＡプレートによる１／４波長位相差層の機能を備え、
ポジティブＡプレートによる１／２波長位相差層と積層された
請求項１、請求項２、請求項３、請求項４、請求項５、請求項６の何れかに記載の光学フィルム。
【請求項８】
請求項１、請求項２、請求項３、請求項４、請求項５、請求項６、請求項７の何れかに記載の光学フィルムを、画像表示パネルのパネル面に備える
画像表示装置。
【発明の詳細な説明】
【技術分野】
【０００１】
本発明は、Ａプレートとして機能する位相差層を備える光学フィルム、この光学フィルムを使用した画像表示装置に関する。
【背景技術】
【０００２】
従来、画像表示装置に関して、画像表示パネルのパネル面（視聴者側面）に円偏光板として機能する光学フィルムである反射防止フィルムを配置し、この反射防止フィルムにより外来光の反射を低減する方法が提案されている。ここでこの反射防止フィルムは、直線偏光板、１／４波長板の積層により構成され、画像表示パネルのパネル面に向かう外来光を直線偏光板により直線偏光に変換し、続く１／４波長板により円偏光に変換する。ここでこの円偏光による外来光は、画像表示パネルのパネル面等で反射するものの、この反射の際に偏光面の回転方向が逆転する。その結果、この反射光は、到来時とは逆に、１／４波長板により、直線偏光板で遮光される方向の直線偏光に変換された後、続く直線偏光板により遮光され、その結果、外部への出射が著しく抑制される。
【０００３】
この光学フィルムに関して、特許文献１等には、透過光に１／２波長分の位相差を付与する１／２波長位相差層、透過光に１／４波長分の位相差を付与する１／４波長位相差層を積層して１／４波長板を構成することにより、正の波長分散特性による液晶材料を使用して直線偏光板からの入射光に対して逆分散特性により１／４波長板を機能させる方法が提案されている。なおここで逆分散特性とは、短波長側ほど透過光における位相差が小さい波長分散特性である。
【０００４】
このような光学フィルムに関して、特許文献２には、１／２波長位相差層、１／４波長位相差層、正Ｃプレートの積層体に関して、斜め方向からの観察時における色味を向上する工夫が提案されている。
【０００５】
ところで引用文献２に開示のように、１／４波長板に正Ｃプレートを配置すれば、種々の入射角による透過光に対して、所望の位相差を付与することができ、これにより充分に視野角特性を確保して反射防止を図ることができる。
【０００６】
しかしながらこのように構成すると、光学フィルムの構成が複雑になる問題がある。また製造工程も複雑化する問題がある。また構成が複雑化し、さらに製造工程が複雑化することにより、欠点等による欠陥の発生も増大して品質が劣化する問題がある。
【先行技術文献】
【特許文献】
【０００７】
【特許文献１】特開平１０−６８８１６号公報
【特許文献２】特開２０１４−２２４８３７号公報
【発明の概要】
【発明が解決しようとする課題】
【０００８】
本発明はこのような状況に鑑みてなされたものであり、Ａプレートとして機能する位相差層を備える光学フィルムに関して、充分な視野角特性を確保した上で、構成、工程を簡略化し、さらに品質を向上することを目的とする。
【課題を解決するための手段】
【０００９】
本発明者は、上記課題を解決するために鋭意研究を重ね、波長４５０ｎｍ及び５５０ｎｍにおけるＮＺ係数の値ＮＺ（４５０）及びＮＺ（５５０）がＮＺ（４５０）＜ＮＺ（５５０）である１層の位相差層を作製する、との着想に至り、本発明に想到した。
【００１０】
（１）  透明基材上に、位相差層を備えた光学フィルムであって、
前記位相差層は、
重合性棒状液晶材料からなる１層の位相差層であり、
正面位相差Ｒｅと厚み位相差Ｒｔｈとを用いてＮＺ＝Ｒｔｈ／Ｒｅ＋０．５で表されるＮＺ係数の波長４５０ｎｍ及び５５０ｎｍにおける値をＮＺ（４５０）及びＮＺ（５５０）としたとき、ＮＺ（４５０）＜ＮＺ（５５０）である光学フィルム。
【００１１】
（１）によれば、１層の位相差層により、逆分散の波長特性により色味の劣化を有効に回避して、面内位相差を付与するＡプレートに、対応する正Ｃプレートを積層したと同様の位相差を透過光に付与することができ、これにより充分な視野角特性を確保することができる。またこの位相差層を１層により作製することにより、構成、工程を簡略化し、さらに欠陥の発生を低減して品質を向上することができる。
【００１２】
（２）  （１）において、
前記位相差層は、
ホメオトロピック配向層とホモジニアス配向層とを備える光学フィルム。
【００１３】
（２）によれば、より具体的構成により、Ａプレートとして機能する位相差層を備える光学フィルムに関して、充分な視野角特性を確保した上で、構成、工程を簡略化し、さらに品質を向上することができる。
【００１４】
（３）  （２）において、
前記透明基材上に配向層が設けられ、
前記位相差層は、
前記配向層の配向規制力により前記重合性棒状液晶材料が配向して前記ホモジニアス配向層が形成され、
前記配向層とは逆側に前記ホメオトロピック配向層が形成された光学フィルム。
【００１５】
（３）によれば、配向層の配向規制力によりホモジニアス配向層を形成して、充分な視野角特性を確保した上で、構成、工程を簡略化し、さらに品質を向上することができる。
【００１６】
（４）  （２）において、
前記透明基材が、
延伸フィルムであり、
前記位相差層は、
前記透明基材の配向規制力により前記重合性棒状液晶材料が配向して前記ホモジニアス配向層が形成され、
前記透明基材とは逆側に前記ホメオトロピック配向層が形成された光学フィルム。
【００１７】
（４）によれば、水平方向に配向規制力を備えた２軸延伸ＰＥＴフィルム等を基材に適用することにより、配向層を省略して、充分な視野角特性を確保した上で、構成、工程を簡略化し、さらに品質を向上することができる。
【００１８】
（５）  （２）において、
前記透明基材上に配向層が設けられ、
前記位相差層は、
前記配向層の配向規制力により前記重合性棒状液晶材料が配向して前記ホメオトロピック配向層が形成され、
前記配向層とは逆側に前記ホモジニアス配向層が形成された光学フィルム。
【００１９】
（５）によれば、垂直配向層の配向規制力によりホメオトロピック配向層を形成して、充分な視野角特性を確保した上で、構成、工程を簡略化し、さらに品質を向上することができる。
【００２０】
（６）  （１）〜（５）の何れかにおいて、
前記位相差層の進相軸を基準軸に設定して、前記基準軸回りに前記位相差層への入射角を変化させた位相差値Ｒｅの計測結果において、位相差値Ｒｅが極値となる入射角が１０度以下であり、
前記位相差層の遅相軸を基準軸に設定して、前記基準軸回りに前記位相差層への入射角を変化させた位相差値Ｒｅの計測結果において、位相差値Ｒｅが極値となる入射角が１０度以下である光学フィルム。
【００２１】
（６）によれば、液晶材料のプレチルトによる光学特性の方向依存性を充分に低減して、光学特性の偏りを防止することができる。
【００２２】
（７）  （１）、（２）、（３）、（４）、（５）、（６）の何れかにおいて、
前記位相差層の正面位相差Ｒｅが、５０ｎｍ以上２００ｎｍ以下であり、波長５５０ｎｍにおけるＮＺ係数の値ＮＺ（５５０）が１．０未満である光学フィルム。
【００２３】
（７）によれば、１／４波長位相差層による光学フィルムに適用して、充分な視野角特性を確保した上で、構成、工程を簡略化し、さらに品質を向上することができる
【００２４】
（８）  （１）、（２）、（３）、（４）、（５）、（７）の何れかに記載の光学フィルムを、画像表示パネルのパネル面に備える画像表示装置。
【００２５】
（８）によれば、Ａプレートとして機能する位相差層を備える光学フィルムを備えた画像表示装置に関して、充分な視野角特性を確保した上で、構成、工程を簡略化し、さらに品質を向上することができる。
【発明の効果】
【００２６】
本発明によれば、Ａプレートとして機能する位相差層を備える光学フィルムに関して、充分な視野角特性を確保した上で、構成、工程を簡略化し、さらに品質を向上することができる。
【図面の簡単な説明】
【００２７】
【図１】本発明の第１実施形態に係る画像表示装置を示す図である。
【図２】位相差層の説明に供する図である。
【図３】図１の画像表示装置に係る光学フィルムに適用される転写フィルムを示す図である。
【図４】図３の転写フィルムの製造工程を示すフローチャートである。
【図５】本発明の第２実施形態に係る画像表示装置を示す図である。
【図６】本発明の第３実施形態に係る画像表示装置を示す図である。
【図７】本発明の第４実施形態に係る画像表示装置を示す図である。
【図８】実施例の説明に供する図表である。
【図９】図８の実施例の位相差値及び波長分散を示す図表である。
【図１０】図８の実施例のＮｚ係数を示す図表である。
【発明を実施するための形態】
【００２８】
〔第１実施形態〕
〔画像表示装置及び光学フィルム〕
図１は、本発明の第１実施形態に係る画像表示装置を示す断面図である。なお以下において、正面位相差Ｒｅ、厚み位相差Ｒｔｈ、ＮＺ係数においては、特段の言及がある場合を除いて、波長５５０ｎｍによる値である。この画像表示装置１は、画像表示パネル２のパネル面（視聴者側面）に、粘着剤層等を使用して、反射防止フィルムによる光学フィルム３を貼り付けて配置する。これにより画像表示装置１は、この光学フィルム３により充分に反射防止を図るように構成される。画像表示パネル２は、例えば有機ＥＬ素子等による自発光素子による画像表示パネルであるものの、これに代えて、液晶表示パネル等の画像表示パネルを適用してもよい。
【００２９】
光学フィルム３は、直線偏光板４と１／４波長板５との積層により構成され、これにより円偏光板として機能して外来光の反射を防止する。直線偏光板４は、ポリビニルアルコール（ＰＶＡ）にヨウ素等を含浸させた後、延伸して直線偏光板としての光学的機能を果たす光学機能層が形成され、ＴＡＣ（トリアセチルセルロース）等の透明フィルム材による基材により光学機能層を挟持して作製される。
【００３０】
１／４波長板５は、転写法により後述する転写フィルムから、透過光に１／４波長分の面内位相差を付与する１／４波長位相差層７を配向層６と一体に直線偏光板４に貼り付けて配置される。なお１／４波長位相差層７のみ転写するようにしてもよい。ここで転写法とは、例えば基材の上に所望の層を形成する場合に、この層を直接当該基材上に形成するのでは無く、一旦、離型性の支持体上に剥離可能に該層を積層形成して転写体（転写フィルム）を作製した後、工程、需要等に応じて、該支持体上に形成した層を、最終的に該層を積層すべき基材（被転写基材）上に接着、積層し、その後、該支持体を剥離除去することにより、該基材上に所望の層を形成する方法である。
【００３１】
１／４波長位相差層７は、重合性棒状液晶材料による１層の塗工層を硬化して作製された液晶材料による１層の位相差層であり、波長５５０ｎｍにおける面内位相差Ｒｅ（５５０）が５０ｎｍ以上２００ｎｍ以下であり、好ましくは１１０ｎｍ以上１７０ｎｍ以下であり、より好ましくは１２０ｎｍ以上１５０ｎｍ以下により作製される。
【００３２】
１／４波長位相差層７は、波長λにおける正面位相差Ｒｅと厚み位相差Ｒｔｈとを用いてＮＺ＝Ｒｔｈ／Ｒｅ＋０．５で表されるＮＺ係数の波長４５０ｎｍ及び５５０ｎｍにおける値をＮＺ（４５０）及びＮＺ（５５０）としたとき、ＮＺ（４５０）＜ＮＺ（５５０）であるように設定される。
【００３３】
これらにより実施形態においては、重合性棒状液晶材料による１層の塗工層を硬化して作製された液晶材料による１層の１／４波長位相差層７において、逆分散の波長特性により色味の劣化を有効に回避して、１／４波長分の面内位相差を付与するＡプレートに、このＡプレートに対応する正Ｃプレートを積層したと同様の位相差を透過光に付与することができ、これにより充分な視野角特性を確保することができる。またこの１／４波長位相差層７を１層の塗工膜により作製することにより、構成、工程を簡略化し、さらに欠陥の発生を低減して品質を向上することができる。
【００３４】
またこのとき波長５５０ｎｍにおけるＮＺ係数ＮＺ（５５０）が、１未満であるように、より好ましくは０．２を超え０．８未満であるように設定され、これより視野角特性を充分に確保することができるように構成される。
【００３５】
光学フィルム３において、配向層６は、１／４波長位相差層７に係る液晶化合物に対して水平配向の配向規制力を発現する配向層（水平配向層）であり、光配向層により構成される。なお光配向層は、例えば光２量化型の材料を使用して作製することができるものの、光２量化型の材料に限らず、種々の光配向層材料を広く適用することができる。具体的に配向層６は、微細なライン状凹凸形状の賦型処理により作製してもよく、ポリイミド等の樹脂層の表面をラビング処理して直接微細なライン状凹凸形状を作製して配向層としても良い。配向層６は、直線偏光板４の透過軸方向に対して配向規制力の発現方向（後述するＡプレート層９に係る液晶化合物の配向方向である）が斜め４５度の角度を成すように作製される。
【００３６】
１／４波長位相差層７は、Ａプレートとして機能する位相差層の作製に使用する重合性棒状液晶材料と、正Ｃプレートとして機能する位相差層の作製に使用する重合性棒状液晶材料とを、一定の混合比で混合した混合物により塗工液を作製し、この塗工液を配向層６の上に塗工、乾燥、硬化して作製することにより、ＮＺ（４５０）＜ＮＺ（５５０）であるように、さらにＮＺ係数が、１未満により作製される。
【００３７】
ここで位相差層７にあっては、このようにＡプレートとして機能する位相差層の作製に使用する重合性棒状液晶材料と、正Ｃプレートとして機能する位相差層の作製に使用する重合性棒状液晶材料とを、一定の混合比で混合した混合物により作製されることにより、図２に示すように、配向層６の近傍では配向層６の配向規制力により液晶化合物Ａが水平配向してホモジニアス配向層が形成され、その結果、当該近郊の部位ではＡプレートとして機能するＡプレート層９が作製され、さらに残りの部位である、配向層６より遠ざかった部位では液晶化合物Ａが垂直配向してホメオトロピック配向層が形成されているものと考えられ、これによりこの実施形態に係る光学特性を確保できるものと考えられる。
【００３８】
なおこれにより光学フィルム３は、１層の塗工膜を硬化してＮＺ係数の値ＮＺ（λ）がＮＺ（４５０）＜ＮＺ（５５０）であるように作製できることにより、色味の劣化を有効に回避して充分な視野角特性を確保した上で、構成、工程を簡略化し、さらに欠陥の発生を低減して品質を向上することができる。
【００３９】
なおこのようなＡプレート層９、正Ｃプレート層８の積層構造は、この実施形態のように、単純に２種類の液晶材料の混合物を塗工、乾燥、硬化して作製する外に、液晶分子の双極子モーメントを利用して作製することができ、例えば電界、磁界の印加により作製することも可能である。
【００４０】
しかしながらＡプレート層９に係る液晶分子を厚み方向に斜めに傾けて配向させたのでは、光学特性に偏りが発生する。具体的には、例えば液晶分子の長軸方向（進相軸方向である）を含む面内で入射角を変化させて面内位相差を計測した場合、面内位相差が極値（最小値又は最大値）となる入射角が０度より異なって、入射角の正側又は負側に偏ることになる。これにより反射防止フィルムでは、反射防止機能に異方性が発現することになり光学特性が劣化することになる。
【００４１】
種々に検討した結果、このようなＡプレート層９に係る液晶分子の斜めの傾きは、配向層との界面において、液晶材料が斜めに傾かないようにすることにより、防止できることが判った。これにより、具体的に、この界面における液晶分子のチルト角を０度又は９０度に設定する構成の採用により、光学特性の偏よりを防止することができる。これにより配向層６に光配向層を適用して光学特性の偏りを防止することが望ましい。
【００４２】
より具体的に、位相差層７の進相軸を基準軸に設定して、この基準軸回りに位相差層７への入射角を変化させた位相差値Ｒｅの計測結果において、位相差値Ｒｅが極値となる入射角が１０度以下であるように、好ましは５度以下であるようにし、かつ位相差層７の遅相軸を基準軸に設定して、この基準軸回りに位相差層７への入射角を変化させた位相差値Ｒｅの計測結果において、位相差値が極値となる入射角が１０度以下であるようにして、好ましは５度以下であるのようにして、充分に光学特性の偏りを防止することができる。なお位相差層７の進相軸を基準軸に設定して、この基準軸回りに位相差層７への入射角を変化させた位相差値Ｒｅの計測結果は、位相差層７の遅相軸を含む位相差層の垂直面内で入射角を変化させた位相差値Ｒｅの計測結果である。また位相差層７の遅相軸を基準軸に設定して、この基準軸回りに位相差層７への入射角を変化させた位相差値Ｒｅの計測結果は、位相差層７の進相軸を含む位相差層の垂直面内で入射角を変化された位相差値Ｒｅの計測結果である。
【００４３】
ここでＡプレートに適用可能な重合性棒状液晶材料は、水平方向（配向層の面内方向である）の配向規制力により水平配向する液晶材料であって、分子内に重合性官能基を有する種々の棒状液晶化合物を適用することができる。またこの棒状液晶化合物は、屈折率異方性を有し、配向層６の配向規制力により規則的に配列することにより、所望の位相差性を付与する機能を有する。棒状化合物として、例えば、ネマチック相、スメクチック相等の液晶相を示す材料が挙げられるが、他の液晶相を示す液晶化合物と比較して規則的に配列させることが容易である点で、ネマチック相を示す棒状化合物を用いることがより好ましい。
【００４４】
本実施形態において用いられる棒状化合物の具体例としては、例えば、下記式（１）〜（１７）で表される化合物を例示でき、これらの化合物を単独で又は複数を混合し、重合させて使用することができる。
【００４５】
【化１】
0006756112.tif 000002
【化２】
0006756112.tif 000003
【００４６】
これに対して正Ｃプレートに適用可能な重合性棒状液晶材料は、垂直方向の（配向層の厚み方向である）の配向規制力により垂直配向する液晶材料であって、分子内に重合性官能基を有する種々の棒状液晶化合物を適用することができる。
【００４７】
具体的には、例えば、特開２０１５―１９１１４３号公報に開示の構成を適用することができる。より具体的には、メルク社製ＲＭＭ２８Ｂ、ＤＩＣ社製ＵＣＬ−０１８等を適用することができる。
【００４８】
なおハイブリッドの特性を示す液晶材料（ハイブリッド配向液晶材料）による位相差層は、垂直配向膜近傍では、液晶材料が垂直方向に配向しており、垂直配向膜から遠ざかるに従って徐々に液晶材料が揃って水平方向に倒れる（寝る）特性を備える。これによりハイブリッドの特性を示す液晶材料による位相差層では、図２について上述したと同様に液晶分子が配向しているようにも思われる。しかしながらハイブリッドの液晶材料による位相差層では、水平配向した液晶分子の長軸方向に角度を振って面内位相差を計測した場合に、面内位相差が極値を示す角度が、入射角０度の方向から偏った角度となり、面内位相差の特性が一方向に偏った特性となる。これによりハイブリッドの特性を示す液晶材料による位相差層では、充分な視野角特性を確保することが困難になる。
【００４９】
しかしながらこの実施形態の位相差層７では、面内位相差が極値となる入射角がほぼ０度となるように設定することができ、またこの入射角０度の方向を中心にして正及び負の入射角方向に角度を振って計測した面内位相差の特性を、対称性の高いものとすることができ、これによっても十分な視野角特性を確保することができる。
【００５０】
なおこれらによりハイブリッド配向液晶材料による位相差層では、上述した位相差値が極値を取る入射角が１０度より大きな角度となる。
【００５１】
〔転写フィルム〕
図３は、光学フィルム３の作製に供する転写フィルムの構成を示す断面図である。転写フィルム１０は、透明フィルム材による基材１１に配向層６、１／４波長位相差層７を順次積層して構成される。このように転写フィルム１０に１／４波長位相差層７を作製して転写法により転写することにより光学フィルム３の厚みを低減することができる。
【００５２】
ここで基材１１は、転写フィルムの製造に供する種々の透明フィルム材を適用することができ、例えばＰＥＴ（ポリエチレンテレフタレート）フィルム等を適用することができる。
【００５３】
〔光学フィルムの製造方法〕
図４は、転写フィルム１０の製造工程を示すフローチャートである。光学フィルム３は、この製造工程により作製された転写フィルム１０の１／４波長位相差層７が紫外線硬化性樹脂等による接着剤により直線偏光板４に貼り合わされた後、基材１１が剥離され、これにより転写法により１／４波長位相差層７が直線偏光板４に配置される。その後、粘着剤層、セパレータフィルム等が積層されて所望の大きさに切断されて光学フィルム３が作製される。画像表示装置１では、この光学フィルム３からセパレータフィルムを剥離して粘着剤層を露出させ、この粘着剤層により画像表示パネル２のパネル面に光学フィルム３が配置される。
【００５４】
転写フィルム１０においては、配向層作製工程ＳＰ２において、基材１１に配向層６に係る塗工液を塗工した後、乾燥させ、その後、直線偏光の紫外線を照射し、これにより配向層６が作製される。
【００５５】
転写フィルム１０の製造工程は、続く液晶材料塗工工程ＳＰ３において、Ａプレートとして機能する位相差層の作製に使用する重合性棒状液晶材料と、正Ｃプレートとして機能する位相差層の作製に使用する重合製棒状液晶材料とを、一定の混合比により混合した混合物により塗工液を作製し、この塗工液を配向層６の上に塗工して乾燥させる。続いて硬化工程ＳＰ４において、無偏光の紫外線の照射により１／４波長位相差層７に係る塗工膜を硬化させ、これにより１／４波長位相差層７を作製する。
【００５６】
〔第２実施形態〕
図５は、図１との対比により本発明の第２実施形態に係る画像表示装置を示す図である。この画像表示装置２１は、光学フィルム３に代えて光学フィルム１３が適用される。またこの光学フィルム１３は、１／４波長位相差層７及び配向層６に代えて光学フィルム１５が、直線偏光板４に積層される。この画像表示装置２１は、これらの構成が異なる点を除いて、第１実施形態の画像表示装置１と同一に構成される。
【００５７】
ここで光学フィルム１５は、転写フィルム１０と同様に、透明フィルム材により基材２２に配向層６、１／４波長位相差層７を順次作製して形成され、この基材２２に光学異方性の小さな例えばＴＡＣフィルム材が適用されて、この基材２２が直線偏光板４に貼り合わされて配置される。これによりこの実施形態では、正Ｃプレート層８が画像表示パネル２側となるように構成される。
【００５８】
この実施形態のように、正Ｃプレート層８が画像表示パネル２側となるように、基材と一体に位相差層を配置しても、第１実施形態と同様の効果を得ることができる。
【００５９】
〔第３実施形態〕
図６は、図１との対比により本発明の第３実施形態に係る画像表示装置を示す図である。この画像表示装置３１は、光学フィルム３に代えて光学フィルム３３が適用される。またこの光学フィルム３３は、１／４波長位相差層７に１／２波長位相差層３４が積層されて１／４波長板５が構成され、この１／４波長板５が直線偏光板４に積層される。この画像表示装置３１は、これらの構成が異なる点を除いて、第１実施形態の画像表示装置１と同一に構成される。
【００６０】
なおこれによりこの実施形態に係る光学フィルム３３は、直線偏光板４に、順次１／２波長位相差層３４、１／４波長位相差層７が転写法により積層されて作製されるものの、１／２波長位相差層３４に１／４波長位相差層７を転写法により積層して１／２波長位相差層３４、１／４波長位相差層７の積層体を作製した後、又は透明フィルム材による基材に１／４波長位相差層７、１／２波長位相差層３４を順次作製してこれら１／４波長位相差層７、１／２波長位相差層３４の積層体を作製した後、この積層体を転写法により直線偏光板に積層するようにしてもよい。また第１実施形態との対比により第２実施形態について上述したように、このような転写法の適用に代えて、１／２波長位相差層３４、１／４波長位相差層７の作製に供した基材を一体に積層するようにしてもよい。
【００６１】
ここでこの実施形態においては、この１／２波長位相差層３４、１／４波長位相差層７の積層体で、直線偏光板４の透過光に１／４波長分の面内位相差を付与し、この透過光を円偏光により画像表示パネル２に向けて出射する。またこのとき１／２波長位相差層３４、１／４波長位相差層７の積層体により１／４波長分の面内位相差を付与することにより、広い波長帯域で充分に反射防止を図ることができるように構成される。
【００６２】
このためこの実施形態において、直線偏光板４側から光学フィルム３３を正面視して、１／２波長位相差層３４及び１／４波長位相差層７は、直線偏光板４の吸収軸に対して、１／２波長位相差層３４及び１／４波長位相差層７の遅相軸が、それぞれ反時計回りにθ１、θ２の角度を成すように配置される。ここで１／２波長位相差層３４及び１／４波長位相差層７の波長分散特性が同じであれば、θ１は、１０度以上２０度以下であり、より好ましくは１３度以上１７度以下であり、θ２は、７０度以上８０度以下であり、より好ましくは７２度以上７６度以下である。
【００６３】
また１／２波長位相差層３４は、液晶化合物層による１層の塗工膜を硬化して作製された液晶材料による１層の位相差層であり、波長５５０ｎｍにおける面内位相差Ｒｅ（５５０）が２００ｎｍ以上３５０ｎｍ以下であり、より好ましくは２１０ｎｍ以上３００ｎｍ以下であり、この実施形態では面内位相差Ｒｅ（５５０）が波長５５０ｎｍの約１／２である２２０ｎｍ以上２８０ｎｍ以下により作製される。
【００６４】
１／２波長位相差層３４は、１／４波長位相差層７と同様に作製して、ＮＺ（４５０）＜ＮＺ（５５０）であり、さらにＮＺ係数が１未満により、より好ましくは０．２を超え０．８未満であるように作製される。なおこれに代えて、１／２波長位相差層３４は、従来のＡプレートとして機能する液晶材料による位相差層と同一に構成してもよい。
【００６５】
また１／４波長板５は、１／４波長位相差層７及び１／２波長位相差層３４の積層構造で、１／４波長板の面内位相差に対応する厚み方向位相差値Ｒｔｈ（５５０）を確保するようにしてもよく、この場合、１／４波長位相差層７及び１／２波長位相差層３４に正Ｃプレートとしての機能を分担させるようにしてもよく、例えば図６の構成とは異なるものの、１／４波長位相差層を従来のＡプレートとして機能する液晶材料による位相差層と同一に構成し、１／２波長位相差層３４を、ＮＺ（４５０）＜ＮＺ（５５０）であり、さらにＮＺ係数が１未満により、より好ましくは０．２を超え０．８未満であるように作製してもよい。
【００６６】
なおこのように１／４波長位相差層７、１／２波長位相差層３４の積層構造により１／４波長板を構成する場合に、Ａプレートの作製に使用する重合性棒状液晶材料と、正Ｃプレートの作製に使用する重合製棒状液晶材料とを混合して１／４波長位相差層７を作製するようにして、混合比の調整により１／４波長位相差層７をＮＺ係数が値０のネガティブＡプレートとして機能するように構成すれば、１／２波長位相差層３４を従来構成によるポジティブＡプレートにより構成して、従来構成による１／４波長位相差層、１／２波長位相差層、正Ｃプレートの積層構造による光学フィルムと同程度の光学特性を確保して、充分に視野角特性を向上することができる。
【００６７】
以上の構成によれば、１／２波長位相差層、１／４波長位相差層の積層構造により１／４波長板を構成することにより、広い波長帯域で充分な視野角特性を確保した上で、構成、工程を簡略化し、さらに品質を向上することができる。
【００６８】
〔第４実施形態〕
図７は、本発明の第４実施形態に係る画像表示パネルを示す図である。この画像表示パネル４１は、ＩＰＳ（インプレーンスイッチング）方式又はＦＦＳ（フリンジフィールドスイッチング）方式による液晶表示パネルであり、ＩＰＳ方式又はＦＦＳ方式に係る透明電極、配向層等を作製してなる透明基材により液晶材料を挟持して液晶セル４２が作製される。この画像表示パネル４１は、この液晶セル４２の両面にそれぞれ直線偏光板４３、４４が配置され、一方の直線偏光板４３の側にバックライト４６が配置される。
【００６９】
またこのバックライト４６とは逆側には、直線偏光板４４と液晶セル４２との間に１／２波長板４５が配置され、この１／２波長板による光学補償により、充分に透過光を遮光できるように構成される。この実施形態では、１／２波長板４５に、第１実施形態及び第２実施形態について上述した１／４波長板の構成が、位相差層の厚みを１／２波長に対応する厚みに設定して適用される。
【００７０】
この実施形態では、ＩＰＳ方式に係る液晶表示パネルの光学補償に適用する場合であっても、Ａプレートとして機能する位相差層を備える光学フィルムに関して、充分な視野角特性を確保した上で、構成、工程を簡略化し、さらに品質を向上することができる。
【００７１】
〔第５実施形態〕
この実施形態では、例えば２軸延伸ＰＥＴフィルム等の、水平配向規制力を備えた透明フィルム材である延伸フィルムを基材に適用することにより、配向層６を省略して、上述の実施形態に係る転写フィルム、光学フィルムを構成する。この実施形態では、この基材及び配向層に関する構成が異なる点を除いて、上述の実施形態と同一に構成される。
【００７２】
これによりこの実施形態では、この透明フィルム材による配向規制力により液晶材料を水平配向させて位相差層が作製される。
【００７３】
この実施形態のように、水平配向規制力を備えた透明フィルム材である延伸フィルムを透明基材に適用して配向層を省略するようにしても、第１〜第４実施形態と同様の効果を得ることができる。
【００７４】
〔第６実施形態〕
この実施形態では、水平方向に配向規制力を発現する水平配向層に代えて、垂直方向に配向規制力を発現する垂直配向層を配向層に適用する。この実施形態では、この配向層に関する構成が異なる点を除いて、上述の実施形態と同一に構成される。
【００７５】
ここで垂直配向層は、Ｃプレートの作製に供する配向層を広く適用することができる。このように垂直配向層を適用する場合、この垂直配向層との界面近傍では、液晶材料が垂直配向し、これにより図２の構成とは逆に、配向層側にホメオトロピック配向層が形成されて正Ｃプレート層が形成され、配向層より遠ざかった部位にホモジニアス配向層が形成されてＡプレート層が形成されるものと考えられる。
【００７６】
このように垂直配向層を適用しても、上述の実施形態と同様の効果を得ることができる。
【００７７】
〔第７実施形態〕
この実施形態では、例えば２軸延伸ＰＥＴフィルム等の、垂直配向規制力を備えた透明フィルム材を透明基材に適用し、配向層６を省略して、上述の実施形態に係る転写フィルム、光学フィルムを構成する。この実施形態では、この基材及び配向層に関する構成が異なる点を除いて、上述の実施形態と同一に構成される。
【００７８】
これによりこの実施形態では、この透明フィルム材との界面におけるチルト角が９０度となるようにして、ＮＺ係数が１未満である位相差層が作製される。
【００７９】
この実施形態のように、垂直配向規制力を備えた透明フィルム材を基材に適用して配向層を省略するようにしても、第１〜第６実施形態と同様の効果を得ることができる。
【００８０】
〔他の実施形態〕
以上、本発明の実施に好適な具体的な構成を詳述したが、本発明は、本発明の趣旨を逸脱しない範囲で、上述の実施形態を種々に組み合わせ、さらには上述の実施形態の構成を種々に変更することができる。
【００８１】
すなわち上述の実施形態では、反射防止、光学補償に係る光学フィルムに本発明を適用する場合について述べたが、本発明はこれに限らず、Ａプレートとして機能する位相差層を備えた種々の光学フィルムに広く適用することができる。
【実施例】
【００８２】
図８は、本発明の実施例の説明に供する図である。これら実施例１〜５、比較例１〜４は、第１実施形態に係る実施例である。実施例１〜５では、ＰＥＴフィルム（東洋紡製Ｅ５１００）を基材に適用し、光配向層により配向層を作製した。光配向層は、ＪＳＲ社製の光配向膜（固形分４．５％）をミヤバー＃３で塗工し、１２０℃で１分間乾燥後、偏光露光装置に所望の角度でサンプルを設置して３０ｍｊ／ｃｍ２の偏光ＵＶを照射して配向層を作製した。
【００８３】
位相差層に係る液晶材料のうち、Ａプレートとして機能する位相差層の作製に使用する重合性棒状液晶材料は、上述の（１１）及び（１７）の棒状化合物を混合比１：１で混合した混合物と、開始剤であるＢＡＳＦ社製イルガキュア９０７とＤＩＣ製メガファック（Ｆ４７７）とを、メチルエチルケトンとメチルイソブチルケトンの１：１の混合溶剤に溶解して２５％の溶液を作製して適用した。また正Ｃプレートとして機能する位相差層の作製に使用する重合製棒状液晶材料には、ＲＭＭ２８Ｂ（メルク社製）とＤＩＣ製メガファック（Ｆ４７７）とをメチルエチルケトンとメチルイソブチルケトンの１：１の混合溶剤に溶解して２５％の溶液を作製して適用した。各実施例１〜５では、これらの液晶材料を所望の混合比により混合して塗工液を作製した。各実施例１〜５、比較例１〜４においては、上記の液晶材料の塗工液をミヤバー＃６で塗工して各液晶層を作製した。位相差は、位相差層をガラス基材に転写して基材を剥離した状態で、王子計測機器社製ＫＯＢＲＡ−ＷＲを使用して計測した。
【００８４】
実施例１は、Ａプレートとして機能する位相差層の作製に使用する重合性棒状液晶材料と、正Ｃプレートとして機能する位相差層の作製に使用する重合製棒状液晶材料との混合比を１：３．５としたものであり、実施例２は、この混合比を１：３．７５としたものである。また実施例３、実施例４は、それぞれこの混合比を１：１、１：２としたものであり、実施例５、比較例４は、実施例１〜４と同一の基材、配向層、液晶材料の混合物を適用し、液晶材料の混合比をそれぞれ１：３、１：４としたものである。
【００８５】
また比較例１は、実施例１〜５と同一の基材、配向層を適用したものである。比較例１は、Ａプレートとして機能する位相差層の作製に使用する重合性棒状液晶材料であり、正分散の波長特性である上述の（１１）及び（１７）の棒状化合物を混合比１：１で混合した混合物と、開始剤であるＢＡＳＦ社製イルガキュア９０７とＤＩＣ製メガファック（Ｆ４７７）とを、メチルエチルケトンとメチルイソブチルケトンの１：１の混合溶剤に溶解して２５％の溶液を作製し、ミヤバー＃３を使用して塗工して１／４波長位相差層を作製した。また正Ｃプレートとして機能する位相差層の作製に使用する重合製棒状液晶材料であるＲＭＭ２８Ｂ（メルク社製）とＤＩＣ製メガファック（Ｆ４７７）とをメチルエチルケトンとメチルイソブチルケトンの１：１の混合溶剤に溶解して２５％の溶液を作製し、ミヤバー＃２を使用してポジティブＣプレート層を作製し、これら１／４波長位相差層及びポジティブＣプレート層を積層した構成である。比較例２は、逆分散の波長特性である帝人社製ＰｕｒｅＡｃｅ＿Ｓ−１４２を使用して１／４波長位相差層を作製した点を除いて、比較例１と同一に構成した。
【００８６】
また比較例３は、光配向層による配向層の上に、ミヤバー＃９で塗工液を塗工した後、乾燥温度６５℃で、５分間乾燥させ、その後、Ｆｕｓｉｏｎ社製のＨバルブで照射量が３８０ｍＪ／ｃｍ２になるように紫外線を照射して硬化させることにより固定化して作成した。またこの塗工液は、特表２０１０−５２２８９２号公報記載の化合物（１）、ＲｅＭ（１）、ＲｅＭ（３）の混合物を５：３：２の配合比で、トルエン／シクロヘキサノンの７：３の混合溶剤に溶解させて、固形分濃度が２１．５％になるように調整して作製した。
【００８７】
比較例１〜３では、波長４５０ｎｍ及び５５０ｎｍにおける正面位相差Ｒｅにより、それぞれ正分散及び逆分散の特性により位相差層が作製されていることを確認することができ、またこれにより波長分散Ｒｅ（４５０）／Ｒｅ（５５０）により正分散の波長特性、逆分散の波長特性を確認することができる。
【００８８】
またＮｚ係数について見ると、比較例１〜３のうちＡプレート層が逆分散の波長特性である比較例２において、ＮＺ（４５０）＜ＮＺ（５５０）であり、これによりＮＺ（４５０）＜ＮＺ（５５０）の特性により逆分散の波長特性で透過光に位相差を付与することができ、その結果、画像表示パネルにおける表示画面の色味の変化を充分に防止できることが判る。
【００８９】
これに対して実施例１〜４では、波長４５０ｎｍ及び５５０ｎｍにおける正面位相差Ｒｅにより、逆分散の特性により位相差層が作製されていることを確認することができ、また実施例５では、平坦な波長分散特性が確保でされていることが判る。またＮＺ（４５０）、ＮＺ（５５０）については、比較例２と同様に、ＮＺ（４５０）＜ＮＺ（５５０）の関係を維持することができ、これにより色味の変化を充分に防止できることが判る。また比較例４においては、著しく混合比が偏っていることにより、この関係を維持できないことが判る。またこれにより混合比の調整により特性を種々に設定できることが判る。
【００９０】
なお図９及び図１０は、これら実施例１〜５、比較例１〜４における計測結果を示す図であり、図９は、正面位相差Ｒｅ（４５０）、Ｒｅ（５５０）及び波長分散Ｒｅ（４５０）／Ｒｅ（５５０）を示す図であり、図１０は、Ｎｚ係数を示す図である。
【００９１】
これら図９及び図１０によれば、実施例１〜５においては、逆分散波長特性による１／４波長位相差層とポジティブＣプレート層とを積層してなる比較例２と同様に、ＮＺ（４５０）＜ＮＺ（５５０）の関係を確保できることが判る。これにより画像表示パネルのパネル面に配置して、視野角の変化による画像表示パネル面の色味の変化を低減し、さらに視野角の変化による反射防止特性の劣化を有効に回避できることが予測される。実際に画像表示パネルに配置することにより実装して実験した結果によれば、このような視野角の変化による画像表示パネル面の色味の変化、反射防止特性の劣化を有効に回避できることを確認することができた。
【００９２】
具体的に、実施例、比較例による１／４波長位相差層を転写法により直線偏光板に積層して反射防止フィルムを作製し、携帯情報端末（三星電子社製ＧａｌａｘｙＳ５）に係る有機ＥＬによる画像表示パネルのパネル面に配置して正面反射色相及び斜め反射色相を観察した。なお斜め方向の観察は、極角６０度により方位角を可変して実行した。
【００９３】
実施例５の１／４波長位相差層を使用した反射防止フィルムでは、正面反射色相及び斜め反射色相は、共に青色の色味を帯びた黒色であり、これにより充分に色味の変化、劣化が防止されて、好適な色味を確保できていることが確認された。これに対して比較例１の１／４波長位相差層を使用した反射防止フィルムでは、正面反射色相及び斜め反射色相は、紫色の色味を帯びた赤色であり、これにより視野角の変化による色味の変化にあっては、防止できているものの、色味自体が著しく劣化していることが確認された。これに対して比較例３の１／４波長位相差層を使用した反射防止フィルムでは、正面反射色相は青色の色味を帯びた黒色であるものの、斜め反射色相は、緑色の色味を帯びた青色であり、これにより視野角の変化による色味の変化が確認された。
【符号の説明】
【００９４】
１、２１、３１  画像表示装置
２、４２  画像表示パネル
３、１３、１５、３３  光学フィルム
４、４３、４４  直線偏光板
５  １／４波長板
６  配向層
７  １／４波長位相差層
８  Ａプレート層
９  正Ｃプレート層
１０  転写フィルム
１１、２２  基材
３４  １／２波長位相差層
４２  液晶セル
４５  １／２波長板
４６  バックライト
【図１】
0006756112.tif 000004
【図２】
0006756112.tif 000005
【図３】
0006756112.tif 000006
【図４】
0006756112.tif 000007
【図５】
0006756112.tif 000008
【図６】
0006756112.tif 000009
【図７】
0006756112.tif 000010
【図８】
0006756112.tif 000011
【図９】
0006756112.tif 000012
【図１０】
0006756112.tif 000013